СПОСОБ ПОЛУЧЕНИЯ МНОГОСЛОЙНЫХ ЛАМИНИРОВАННЫХ ПЛИТ И ПОЛУЧЕННАЯ ПЛИТА

1. Способ получения многослойных ламинированных плит, включающий объединение древесных волокон и/или частиц с по меньшей мере одним связующим и/или другими химическими добавками, при этом указанные слои выполнены путем их нанесения укладкой в стопу на конвейерную ленту с получением ковра, содержащего волокна и/или частицы в многослойной форме, в которой слои физически отличаются друг от друга, характеризующийся тем, что указанный способ включает:
- определение конечной толщины и плотности плиты;
- определение количества слоев в плите и типа материала, составляющего каждый слой;
- выбор и подготовку компонента каждого формируемого слоя для последующего нанесения, который включает:
- выбор волокон и/или частиц,
- выбор гранулометрического состава компонента каждого слоя;
- выбор отношения массы связующего материала и/или других химических добавок к массе волокон и/или частиц, используемых в каждом слое; а также
- выбор процентного содержания влаги в каждом слое ковра, в котором внешний слой или слои, формирующие плиту, имеют максимальное содержание влаги 18% в расчете на сухую массу продукта, и внутренний слой или слои, формирующие плиту, имеют минимальное содержание влаги 3% в расчете на сухую массу продукта, абсолютная разность влажности между соседними слоями составляет от 1 до 12 пунктов в зависимости от количества слоев, образующих ковер, с постепенным распределением влаги от внешних слоев до геометрического центра плиты;
2
- выбор и получение каждого слоя, включающее добавление волокон и/или частиц со связующим материалом и/или другими химическими добавками до получения однородной массы, при этом масса на мявляется произведением плотности материала без влаги, умноженной на толщину каждого слоя, и увеличенной на процент влажности, соответствующий указанному слою;
2
- нанесение укладкой в стопу со смещением слоев, описанных выше, в соответствии с массой на м каждого слоя, как определено в предыдущем абзаце, нанесение выполняют на конвейерной ленте до окончательного формирования ковра, полученного укладкой множества слоев, содержащих волокна и/или частицы, смешанные со связующими веществами и/или другими химическими добавками, и общее количество слоев, включенных в указанный ковер, равно или больше 4;
- предварительное уплотнение и, необязательно, предварительный нагрев ковра, содержащего волокна и/или частицы, смешанные со связующими веществами и/или другими химическими добавками, нанесенными на конвейерную ленту;
- уплотнение ковра, содержащего волокна и/или частицы, смешанные со связующими веществами и/или другими химическими добавками, нанесенными и предварительно уплотненными на предыдущих стадиях, с использованием давления и тепла до получения готовой плиты, при этом сумма плотностей материала от внешних слоев к геометрическому центру плиты по существу одинакова для обеих сторон готовой плиты.
2. Способ получения многослойных ламинированных плит по п. 1, отличающийся тем, что слои с обеих сторон от геометрического центра плиты образуют асимметричную по толщине слоев и/или использованного материала и/или количеству нанесенных слоев плиту.
3. Способ получения многослойных ламинированных плит по п. 1, отличающийся тем, что слои с обеих сторон от геометрического центра плиты составляют симметричную плиту, образованную парами одинаковых слоев по обеим сторонам от геометрического центра.
4. Способ получения многослойных ламинированных плит по пп. 1-3, отличающийся тем, что абсолютная разность влажности соседних слоев составляет 1-10, более предпочтительно 1-7, наиболее предпочтительно 1-2.
5. Способ получения многослойных ламинированных плит по любому из пп. 1-3, отличающийся тем, что максимальная разность суммы плотностей материалов от внешних слоев до геометрического центра плиты между двумя геометрическими половинами готовой плиты составляет 10%, предпочтительно 5% и более предпочтительно 3%.
6. Способ получения многослойных ламинированных плит по любому из пп. 1-5, отличающийся тем, что геометрический центр плиты совпадает с плоскостью разделения между слоями плиты или может быть включен в толщину слоя, разделяющего указанный слой на две области, каждая из которых рассматривается в отношении суммы плотностей как относящаяся к одной или другой области полученной плиты.
7. Способ получения ламинированных плит по любому из пп. 1-6, отличающийся тем, что по меньшей мере один из внешних слоев плиты изготовлен из волокон.
8. Способ получения ламинированных плит по любому из пп. 1-6, отличающийся тем, что по меньшей мере один из внешних слоев плиты изготовлен из частиц.
9. Способ получения ламинированных плит по п. 1, отличающийся тем, что связующие выбирают из группы, состоящей из термореактивных смол, таких как фенопласты и/или аминопласты и/или органические изоцианаты, которые имеют по меньшей мере две изоцианатные группы, термопластичных смол и биосмол или их комбинации.
10. Способ получения ламинированных плит по любому из пп. 1-9, отличающийся тем, что по меньшей мере одна из внешних поверхностей плиты покрыта лаком и/или покрытием из ПВХ и/или бумагой, пропитанной смолой, и/или натуральным шпоном и/или HPL (ламинатом высокого давления).
11. Способ получения ламинированных плит по любому из пп. 1-10, отличающийся тем, что при добавлении связующих и/или химических добавок в способе получения ламинированной плиты применяют пигменты или чернила, которые определяют окончательный цвет указанной плиты или по меньшей мере одного из слоев указанной плиты.
12. Асимметричная ламинированная плита, в которой каждый слой содержит комбинацию волокон и/или частиц с по меньшей мере одним связующим, полученная способом по пп. 1, 2 и 4-11.
13. Симметричная ламинированная плита, в которой каждый слой содержит комбинацию волокон и/или частиц с по меньшей мере одним связующим, полученная способом по пп. 1 и 3-11.
14. Симметричная ламинированная плита по п. 13, отличающаяся тем, что в ее структура включает:
- внешний волокнистый слой
- внутренний слой из частиц, который, в свою очередь, разделен на:
- внешний слой из мелких частиц
- внутренний слой из крупных частиц
- внешний слой из мелких частиц
- внешний волокнистый слой.
15. Ламинированная плита по любому из пп. 12 или 13, отличающаяся тем, что она содержит внешние волокнистые слои, а ее внутренняя часть разделена на центральный слой из частиц и слои из частиц по обеим сторонам центрального слоя.
16. Ламинированная плита по п. 15, отличающаяся тем, что размер частиц центрального слоя больше, чем размер частиц слоев, расположенных с обеих сторон от центрального слоя.